Brevet FR2928644A1 — publié le 20090918

La présente invention a pour objet un procédé pour réaliser, à partir d'ordures ménagères, un agrégat destiné à substituer les graviers dans la préparation du béton. L'invention a également pour objet l'agrégat obtenu par la mise en oeuvre de ce procédé. Le transport, souvent à des distances importantes, des sables et des graviers naturels pour les travaux publics, entraine des frais considérables. De plus, les sables et graviers de rivière sont de plus en plus rares et on est/conduit à envisager pour le proche avenir, le concassage des rochers de montagnes. Enfin, ces produits naturels présentent l'inconvénient que la densité reste sensiblement invariable pour chaque gisement, tandis queméthylcellulose, l'hydroxyl méthylcellulose et similaires. Les chlorures de calcium, de sodium et de magnésium constituent les catalyseurs préféres. On a trouvé qu'il suffit d'ajouter des quantités très réduites de telles matières additives pour obtenir des agrégats très satisfaisants: silicates ù de l'ordre de 30 à 60/1000 liants plastiques ù de l'ordre de 2 à 30/1000 poudre pour épaissir la pâte ù de l'ordre de 20 à 300/1000 catalyseur ù de l'ordre de 10 à 15/1000 Lorsqu'on utilise des brais solubles ou la chaux comme liants, il faut augmenter les quantités utilisées jusqu'à 100/ 1000. L'invention concerne également les agrégats obtenus suivant le procédé selon l'invention. Suivant un mode de réalisation préféré, un tel l'agrégat pourra contenir les matières additives suivantes: 30/1000 de silicate de potasse 20 30/1000 de silicate de soude 2 à 10/1000 de bentonite sodique 20/1000 de poudre d'albatre Suivant une variante, l'agrégat contient: ts on peut obtenir des agrégats qui présentent, à prix égal, des 25 1/1000 de hydroxyl-méthylcellulose (cellosize) caractéristiques physiques supérieures à celles des graviers 3/1000 de résine vinylique naturels. 3/1000 d'acétate de polyvinyle Le procédé de fabrication suivant l'invention est caractérisé et un mélange contenant: par le fait qu'on trie les ordures ménagères pour en retirer les 100 parties de 1.120 composants métalliques, fait sécher et broye les composants J0 7 à 10 parties d'alcool polyvinylique non métalliques pour obtenir une poudre, ajoute à cette der- 10à 12 parties d'alcool polyvinylique (Rhodoviol) nièrc des silicates en poudre protecteurs contre la putréfaction 10 à 20 parties d'un isolubilisant mélumine formol Cl au moins un liant, mélange ces composants intimement, du type �Prox-Mape� et pour obtenir une pelle homogène, épaissi( la pâte obtenue par 1,3 à 3 parties de chlorure de magnesium pour certains travaux, on pourrait se contenter de matériaux d'une densité plus faible. La présente invention a pour but de fournir un agrégat destiné à remplacer les graviers naturels, qui soit peu coûteux, tout en présentant des caractéristiques physiques similaires, et souvent supérieures, à celles des graviers naturels. A cet effet, l'invention fait appel aux ordures ménagères qui constituent un produit de base gratuit et disponible dans des volumes de plus en plus importants dans toutes les agglomérations. Il a été trouvé qu'en traitant ces ordures avec de très faibles quantités de produits chimiques soigneusement sélectionnés, 2/1000 de méthylcellulose une addition de poudres minérales, et réalise, à partir de la pâte dure ainsi obtenue, par moulage sous pression allant de l0 à 900 bars, des corps cylindriques d'un diamètre allant de 0,2 à 15 mm et d'une longueur allant de 0,2 A 20 mm. L'agrégat suivant l'invention est caractérisé par le fait qu'il est constitué de corps cylindriques formés d'or(ures ménagères non métalliques, de silicates, d'au moins un liant et d'Une charge minérale. En choisissant convenablement les matières additives, ' liants, silicates et charges, et en déterminant convenablement la compression au moulage, on peul obtenir des agrégats d'une densité prédéterminée correspondant à une application particulièrement envisagée. i..a configuration en forme de cylindres de dimensions variables permet de déterminer avec une haute précision la granulométrie d'un mélange de différents agrégats, ceci étant extrêmement avantageux dans la préparation du béton dont les caractéristiques physiques doivent correspondre à des valeurs données, pur exemple exigées dans un cahier de charge. Suivant un mode ale réalisation préféré, le procédé selon l'invention (rnsistc à ajouter à hittite poudre finement divisée, au moins un plastifiant minéral ou organique. ('cci facilite le mélange des différents composants. Comme silicates, on pourra utiliser avaningeusemcnl des silicates de soude, de potasse ou de verre qui constituent des produits peu coûteux.3s Suivant un autre naoele (le réalisation, l'agrégat contient: 100/ 1000 de chaux vive 3/10110 de méthylcellulose 3/1000 (le cendres folles 40 15/100(1 de chlorure (le sodium 10/10(10 de poudre de ponce 20/1000 (le carbonate (le chaux On obtient ainsi des agrégats résistant à l'eau et à la putré-45 faction et dont la densité peut varier entre 0,4 et 1,8. L'invention sera mieux comprise à l'élude des exemples suivants: Exemple 1 Des ordures ménagères sont triées pour retirer tous les 50 composants métalliques. On utilise à cet effet, un dispositif de triage électromagnétique connu en soi. Ensuite, les ordures non métalliques sont séchées et broyées pour obtenir une poudre de particules de dimensions prédéterminées. Cette poudre est mélangée avec un liant et avec des charges. On utilise dans le présent exemple: silicate de potasse 30/1000 silicate de soude 30/1000 bentonite sodique 2 à 10/1000 poudre d'albatre 20/1000 Les liants pourront ('Ire nvautagcusenacnl ours tll~aal$ plastiques tels que les résines acryliques, vinyliques (fil polyester ou encore des bruis>;etiuhlrn, ha chaux vive ou tünülnii~ r.. Pour épaissir ladite. Oie awuil le moulage, en !smilla ('c, i ii, onienin roui nieleut ëc; sciai; al,uution et cm u)oule ta ajouter des charges en poudre telles que la poudre d'albâtre, la 66 la pâte ainsi obtenue de. la poudre (Plaindre jusqu'à obtenir poudre de ponce, des cendres de charbon ou de la bentonite. une pâte relativement dure et sèche. Les plastifiants utilisés selon le procédé suivant l'invention Celte pâte est chargée dans des moules cylindriques (le pourront comprendre les composants carbométhyliques, la différents diamètres et longueurs, et moulée sous compression liant: méthylcellulose (Tylose) 2/1000 plastifiant: hydroxyl-méthylcellulose (cellosize) 1/1000 liants: résine vinylique 3/1000 acétate de polyvinyle en émulsion (rhodopus 6000)' 3/1000 en 2/ 1(1(111 tir.. inetI yIerll,uluae 1!)?~') 'A l'IONS 1/1000 d'hyilrosyl-méthylcellulose 1, l'1V' r•l,' 1e+111 trrelirrt ,1 Merlo d erarae Revendications 1. Procédé pour ... la preparation du beton, caractérisé par le . pour en retirer les composants métalliques, fait sécher et broye les composants non métalliques pour obtenir une poudre, ajoute à cette dernière des silicates en poudre protecteurs contre la putréfaction et au moins un liant, mélange ces composants intimement, pour obtenir une pâte homogène, épaissit la pâte obtenue par une addition de poudres minérales, et réalise, à partir de la pâte dure ainsi obtenue, par moulage sous pression allant de 10 à 900 bars, des corps cylindriques d'un diamètre allant de 0,2 mm à 15 mm et d'une longueur allant de 0,2 mm à 20 mm... CLMF: 2. Agrégat destiné à substituer les graviers dans la préparation du béton obtenu par la mise en oeuvre du procédé suivant la revendication 1, caractérisé par le fait qu'il est constitué de corps cylindriques formés d'ordures ménagères non métalliques, de silicates, d'au moins un liant et d'une charge minérale. SOUS-REVENDICATIONS 1. Procédé suivant la renvendication I, caractérisé par le fait qu'on ajoute à ladite poudre au moins un plastifiant minéral ou organique. 2. Procédé suivant la revendication I et la sous-revendication 1, caractérisé par le fait qu'on ajoute à ladite poudre un zo catalyseur sec ou en mélange avec de l'eau. 3. Procédé suivant la revendication I et la sous-revendication 1, caractérisé par le fait qu'on trempe les corps cylindriques moulésdans un bain contenant un catalysateur et fait sécher ensuite les corpsá une température inférieur ou égale á 200°C. 4. Procédé suivant la revendication I, caractérisé par le fait qu'on utilise, comme silicates, les silicates de soude, de potasse ou de verre. 5. Procédé suivant la revendication I, caractérisé par le fait qu'on utilise, comme liant, des liants plastiques ou des brais solubles ou encore de la chaux vive en poudre. 6. Procédé suivant la revendication 1, caractérisé par le fait qu'on utilise, comme poudre pour épaissir ladite pate, de la poudre d'albatre, de la poudre de ponce, des cendres de charbon ou de la bentonite. 7. Procédé suivant la revendication 1 et la sous-revendication 1, caractérise par le fait qu'on utilise, comme plastifiant, des components carbo-méthyliques, de la methylcellulose ou de la cellulose en poudre. 8. Procédé suivant la revendication I et les sous-revendications 2 et 3, caractérisé par le fait qu'on utilise, comme catalyseur, du chlorure de calcium, de magnésium ou de sodium. 9. Procédé suivant la revendication I, et la sous-revendication 5, caractérisé par le fait qu'on utilise, entre 2/1000 et 30/1000 de liants plastiques. 10. Procédé suivant la revendication 1, caractérisé par le fait qu'on utilisé entre 30/1000 et 60/1000 de silicates. 11. Procédé suivant la revendication 1, caractérisé par le fait qu'on utilise entre 20/1000 et 300/1000 de poudres pour épaissir ladite pate. 12. Procédé suivant la revendication 1 et la sous-revendication 2, caractérisé par le fait qu'on utilise entre l0 et 15/1000 de catalyseur. 13. Agrégat suivant la revendication II, caractérisé par le fait qu'il contient 30/1000 de silicate de potasse, 30/1000 de silicate de soude, 2 à 10/1000 de bentonite sodique et 20/1000 de poudre d'albâtre, 14. Agrégat suivant lu revendication II, caractérisé par le fait qu'il contient 2/1000 de méthylcellulose 1/1000 d'hydroxyl- méthylcellulose 3/1000 de resine vinylique 3 4de chaux vive de méthylcellulose de cendres folles de chlorure de sodium de poudre de ponce, et dé carbonate de chaux. 10 à 12 parties d'alcool polyvinylique 100/1000 à 30 parties d'un insolubilisant mélamine 3/1000 Formol, et 3/1000 1 à 3 parties de chlorure de magnésium. 15/1000 s 10/1000 15. Agrégat suivant la revendication II, caractérisé par le 20/1000 fait qu'il contient